(57)【要約】【課題】レベリング性、光沢度、耐水性、再塗布性等に優れた性能を示すと共に、燐化合物を含まず、ＰＲＴＲ法非適用化合物で人体及び環境に優しい水性フロアーポリッシュ用レベリング剤を提供する。【解決手段】下記一般式（Ｉ）で示される非イオン性界面活性剤をレベリング剤として水性フロアーポリッシュ用組成物に配合する。【化１】2004238593.tif 000006〔式中、Ｒは炭素数が４〜２０のアルキル基を示す。ｍは１〜１０の整数、ｎは０〜６の整数、ｐは１〜５の整数である。エチレンオキサイド、プロピレンオキサイド、ブチレンオキサイドの付加順序は特に限定されず、付加形態は、ブロック型、ランダム型のいずれでも良い。〕該レベリング剤はｍ、ｎ、ｐが種々の値をとる一般式（Ｉ）で示される非イオン性界面活性剤の混合物であって、ｍ、ｎ、ｐの平均値をそれぞれＭ、Ｎ、Ｐとした場合に１≦Ｍ≦１０、０≦Ｎ≦６、０．１≦Ｐ≦５の関係を満たす。【特許請求の範囲】
【請求項１】
下記一般式（Ｉ）で示される非イオン性界面活性剤化合物を含有することを特徴とする水性フロアーポリッシュ用レベリング剤。
【化１】
2004238593.tif 000005
〔式中、Ｒは炭素数が４〜２０のアルキル基を示す。ｍは１〜１０の整数、ｎは０〜６の整数、ｐは１〜５の整数である。エチレンオキサイド、プロピレンオキサイド、ブチレンオキサイドの付加順序は特に限定されず、付加形態はブロック型、ランダム型のいずれでも良い。〕
【請求項２】
ｍ、ｎ、ｐが種々の値をとる請求項１記載の一般式（Ｉ）で示される非イオン性界面活性剤の混合物であって、ｍ、ｎ、ｐの平均値をそれぞれＭ、Ｎ、Ｐとした場合に１≦Ｍ≦１０、０≦Ｎ≦６、０．１≦Ｐ≦５の関係を満たす水性フロアーポリッシュ用レベリング剤。
【請求項３】
Ｍ、Ｎ、Ｐが更に２≦Ｍ＋Ｎ＋Ｐ≦１５、０．０１≦Ｐ／（Ｍ＋Ｎ）≦３の関係を満たす請求項２記載の水性フロアーポリッシュ用レベリング剤。
【請求項４】
請求項１または請求項２、もしくは請求項３記載のレベリング剤をポリマー固形分に対して１〜２０重量％の範囲で用いることを特徴とする水性フロアーポリッシュ用組成物。
【請求項５】
少なくとも１種のエチレン性不飽和モノマーを乳化重合することによって得られる不水溶性のポリマーを５〜６０重量％含有する請求項４に記載の水性フロアーポリッシュ用組成物。
【請求項６】
全固形分が５〜６０％であり、少なくとも１種のワックスエマルションを含有する請求項４、請求項５に記載の水性フロアーポリッシュ用組成物。
【請求項７】
アルカリ可溶性樹脂、可塑剤、分散剤、界面活性剤、アルカリ性化合物および遷移金属架橋剤のうち少なくとも１種を含有する請求項４、請求項５、請求項６に記載の水性フロアーポリッシュ用組成物。
【請求項８】
請求項１記載の一般式（Ｉ）で示される非イオン界面活性剤の、水性フロアーポリッシュのレベリング性向上のための使用。
【発明の詳細な説明】
【０００１】
【発明の属する技術分野】
本発明は、水性フロアーポリッシュに使用するレベリング剤に関するものである。さらに詳しくはエチレン性不飽和モノマーの乳化重合物、ポリエチレンワックス乳化物、造膜助剤、アルカリ可溶性樹脂等を配合して製造される水性フロアーポリッシュに使用されるレベリング剤に関するものである。本発明によるレベリング剤を配合した水性フロアーポリッシュは、床の光沢保持性、耐摩耗性、耐汚染性等の必要性能を損なうことなく、塗装膜面に良好なレベリング性をするものである。
【０００２】
【従来の技術】
レベリング性は塗布面に平滑性を付与し、床面に光沢を持たせるなど、フロアーポリッシュの重要な性能特性である。レベリング剤は塗布用具等による筋目を生じることなく、全体的に均等な光沢を塗布面に与えるために使用される。従来は水性フロアーポリッシュに必要とされるレベリング性を付与するために、レベリング剤としてトリスブトキシエチルフォスフェートを使用してきた。しかしトリスブトキシエチルフォスフェートは高価であり、処方に組み込むことが難しい。更にトリスブトキシエチルフォスフェートを多く使用すると、可塑性が永続的となり、耐磨耗性の大幅な低下による汚れの付着、傷つきの原因となる。またトリスブトキシエチルフォスフェートは、燐を含む化合物であり、水系に放出されると富栄養化の原因となるなど環境に悪影響を与えることもあり、これらの面からもフロアーポリッシュに使用されるトリスブトキシエチルフォスフェートに変わるレベリング剤の開発が望まれていた。
【０００３】
トリスブトキシエチルフォスフェートに代わるレベリング剤として、ポリアルコキシ化された側鎖脂肪族アルコールから製造される光沢性レベリング剤、またポリエトキシ化された直鎖脂肪族アルコールからなるレベリング剤が提案されている（特許文献１、特許文献２参照）が、従来使用されてきたトリスブトキシエチルフォスフェートに比較し配合適性、レベリング性において劣るものである。更にこれらはＰＲＴＲ法適用化合物であり、地球環境への悪影響を招くことのない代替化合物の開発が望まれていた。
【０００４】
【特許文献１】Ｕ．Ｓ．ＰＡＴＥＮＴ  ４，１３１，５８５
【特許文献２】特公平６−２３３３５
【０００５】
【発明が解決しようとする課題】
本発明が解決しようとする課題は、耐水性、剥離性、再塗装性等水性フロアーポリッシュに求められる性能を損なうことなく、優れたレベリング性能を付与する安全性の高いレベリング剤および該レベリング剤を含有する水性フロアーポリッシュ用組成物を提供することにある。
【０００６】
【問題を解決するための手段】
本発明者は鋭意検討した結果、以下に示すように調整した下記一般式（ＩＩ）で表される非イオン性界面活性剤をレベリング剤として含有する水性フロアーポリッシュ用組成物が前記課題を解決できることを見出し、本発明を完成するに至った。
【化２】
2004238593.tif 000002
〔式中、Ｒは炭素数が４〜２０のアルキル基を示す。ｍは１〜１０の整数、ｎは０〜６の整数、ｐは１〜５の整数である。エチレンオキサイド。プロピレンオキサイド、ブチレンオキサイドの付加順序は特に限定されず、付加形態は、ブロック型、ランダム型のいずれでも良い。〕
すなわち本発明の非イオン界面活性剤を水性フロアーポリッシュ用レベリング剤として使用することにより、耐水性、剥離性、再塗装性等の性能を損なうことなくレベリング性、光沢性等の向上を図ることができる。また燐系化合物を含んでいないため、環境中に放出されても生態系に悪影響を与えることがなく、またＰＲＴＲ法非適用化合物であることからも水性フロアーポリッシュ用組成物として使用できる利点がある。また本発明による非イオン性界面活性剤は単独での使用、他の非イオン性界面活性剤との併用が可能である。
【０００７】
本発明のレベリング剤はｍ、ｎ、ｐが種々の値をとる一般式（ＩＩ）で示される非イオン性界面活性剤の混合物である。ｍの平均値をＭとした場合、Ｍは１≦Ｍ≦１０、好ましくは１≦Ｍ≦６の関係を満たす。このような数値範囲に限定することによりエチレンオキサイドに起因する親水性が適度のものとなり、目的とするレベリング性が得られる。同様にｎの平均値Ｎは、０≦Ｎ≦６、好ましくは０≦Ｎ≦３の関係を満たすようにすることにより、プロピレンオキサイドに起因する疎水性を調節する。ｐの平均値Ｐは０．１≦Ｐ≦５、好ましくは０．１≦Ｐ≦３の関係を満足する。このような範囲での使用により樹脂への溶解及び親水性と疎水性のバランスによるレベリング性の特徴を出すことができる。また本発明のレベリング剤はＭ＋Ｎ＋Ｐは、２≦Ｍ＋Ｎ＋Ｐ≦１５、好ましくは２≦Ｍ＋Ｎ＋Ｐ≦１０の関係を満たす。アルキル基、エーテル基のバランスを調整するためである。さらにＰ／（Ｍ＋Ｎ）は、０．０１≦Ｐ／（Ｍ＋Ｎ）≦３、好ましくは０．０１≦Ｐ／（Ｍ＋Ｎ）≦１の関係を満たす。ブチレンオキサイドの比率を最適なものとするためである。
【０００８】
本発明に使用するアルコールのうち、直鎖脂肪族アルコールとしては例えば、ｎ−ヘキシル、ｎ−オクチル、ｎ−デシル、ｎ−ウンデシル、ｎ−ドデシル、ｎ−トリデシル、ｎ−テトラデシルおよびｎ−セチルアルコール類、さらにこれらのアルコールの混合物、分岐脂肪族アルコールとしては例えば、２−ブチルオクタノール、２−ブチルデカノール、２−ヘキシルオクタノール、２−ヘキシルデカノール、２−オクチルデカノール、２−ヘキシルドデカノール、２−オクチルドデカノール、２−デシルテトラデカノール類、さらにこれらのアルコール混合物、また側鎖脂肪族アルコールとしては例えばイソオクチルアルコール、イソデシルアルコール、イソトリデシルアルコール、およびそれらのアルコールの混合物、Ｃ１２〜Ｃ１４の側鎖アルコールの混合物を挙げることができる。
【０００９】
本発明の非イオン性界面活性剤の使用量は、水性フロアーポリッシュに含まれるポリマー固形物に対して１〜２０重量％、好ましくは５〜１０重量％である。このような範囲で使用することにより十分なレベリング性による平滑な塗装面が得られ、また可塑化が永続的になることによる耐ヒールマーク性あるいは耐汚染性等の低下が回避できる。
【００１０】
本発明の水性フロアーポリッシュは、少なくとも１種のエチレン性不飽和モノマーの乳化重合によって得られた不水溶性のポリマーを５〜６０重量％含有していることが望ましい。この不水溶性のポリマーは、Ｃ１〜Ｃ８のアルキルアクリレートおよびメタアクリレート、モノおよびジー（Ｃ１〜Ｃ５）アルキルイタコネートおよびフマレート、マレイン酸無水物、ビニリデンクロライド、スチレン、ビニルトルエン、アクリロニトリル、メタアクリロニトリル、アクリルアマイド、メタアクリルアマイド、アクリル酸、メタクリル酸、イタコン酸、フマル酸、シトラコン酸、クロトン酸、ベータアクリロキシプロピオン酸、およびヒドロキシー（Ｃ１〜Ｃ６）アルキルアクリレートおよびメタクリレート等より選ばれた少なくとも１種のエチレン性不飽和モノマーを乳化重合することによって得られる。
また、これらのイオン架橋物も使用できる。イオン架橋剤としては、ベリリウム、銅、カルシウム、マグネシウム、亜鉛、ジルコニウム、アルミニウム、ビスマス、鉄、ニッケルなどの多価金属が使用でき、その酸化物、水酸化物、塩基性塩、酸性塩、中性塩の水溶液を添加する。不水溶性のポリマー中のカルボキシル基と反応し、イオン架橋物を形成する。
【００１１】
ワックスエマルションとしては、キャンデリラワックス、カルナバワックス、ライスワックス、モンタンワックス、パラフィンワックス、マイクロクリスタリンワックス、モンタンワックス誘導体、パラフィンワックス誘導体、マイクロクリスタリンワックス誘導体、硬化ひまし油等の天然系ワックス、ポリエチレンワックス、ポリプロピレンワックス等の合成系ワックスがあり、光沢の付与、耐ヒールマーク性の向上、汚染防止等の目的で配合する。
【００１２】
レベリング性はレベリング剤とアルカリ可溶樹脂の両方の作用で得られる。アルカリ可溶樹脂の代表的なものは、アクリル酸またはスチレン／マレイン酸無水物の重合物、変性ロジンエステル樹脂等である。これらの樹脂はレベリング剤の補助剤として使用される。
【００１３】
本発明の水性フロアーポリッシュには、他に公知の添加剤、湿潤剤、分散剤としての非イオン系界面活性剤や陰イオン系界面活性剤等、造膜助剤としてグリコール系溶剤等、トリアジン系、チアゾリン系等の防腐剤、シリコン系、フッ素系等の消泡剤を配合することができる。
【００１４】
以下、実施例により本発明を説明するが、本発明はこれらの実施例に限定されるものではない。
【実施例】
実施例１〜７および比較例１〜５に示す非イオン性界面活性剤をレベリング剤として検討し、以下の評価を行った。
【００１５】
実施例１
＜フロアーポリッシュの調整＞
水性フロアーポリッシュのレベリング剤として、ｎ−ドデシルアルコール１モル当たりエチレンオキサイド、プロピレンオキサイド、ブチレンオキサイドをそれぞれ５モル、１モル、０．５モル付加することにより製造される非イオン界面活性剤を使用し、以下の処方で配合した。
１．イオン交換水                                            ４８．２％
２．ｎ−ドデシルアルコール５ＥＯ、１ＰＯ、０．５ＢＯ付加物    １．３％
（レベリング剤）
３．ジエチレングリコールモノエチルエーテル                    ５．３％
（造膜助剤、ユニオンカーバイト製）
４．ＦＣ−１２９                                              １．０％
（湿潤剤、濃度１％、チバ・スペシャルティー・ケミカルズ製）
５．デュラプラスー２                                        ３６．８％
（バインダー、濃度３８％、ロームアンドハース製）
６．ハイテックＥ−４０００                                    ７．４％
（ポリエチレンワックス、濃度４０％、東邦化学工業製）
７．ＳＥ−２１                                              ０．０１％
（消泡剤、濃度１７％、ワッカーシリコーン製／三洋貿易）
調整は室温にて、原料１〜４を仕込み、３０分間攪拌し、次いで原料５〜６を仕込み１０分間攪拌する。その後原料７を仕込み１０分間攪拌後、１５０メッシュのフィルターでろ過し、２４時間以上経過したものを評価用試料液として得た。
【００１６】
実施例２〜７及び参考例
実施例１及び実施例１で示した処方のうちレベリング剤のみを変えて実施した実施例２〜７及び参考例１〜５の内容を表−１に示した。
【表１】
2004238593.tif 000003
【００１７】
実施例１〜７及び比較例１〜５で製造したフロアーポリッシュの評価結果を表−２に示す。
【表２】
2004238593.tif 000004
【００１８】
評価法
評価法はＪＦＰＡ規格（日本フロアーポリッシュ工業会規格）に準じて実施し、以下の項目について評価した。
１）  レベリング性：ＪＦＰＡ規格−１６（レベリング性の試験法）
２）  光沢：ＪＦＰＡ規格−１０（光沢度の測定法）
３）  耐水性：ＪＦＰＡ規格−１３（耐水性の試験法）
４）  剥離性：ＪＦＰＡ規格−１５（剥離性の試験法）
５）  再塗装性：ＪＦＰＡ規格−１７（再塗布性の試験法）
６）  貯蔵安定性：ＪＦＰＡ規格−０８（貯蔵安定性の試験法）
【００１９】
表−２の結果から明らかなように、本発明のレベリング剤を使用したフロアーポリッシュは（実施例１〜７）は従来のもの（トリスブトキシエチルフォスフェート）と比較して、耐水性、剥離性等を損なうことなく同等なレベリング性、光沢を有することがわかった。
【００２０】
【発明の効果】
本発明の直鎖、側鎖、分岐脂肪族アルコールアルキレンオキサイド（含ブチレンオキサイド）付加により製造される非イオン性界面活性剤は水性フロアーポリッシュのレベリング剤として使用することにより、レベリング性、光沢性、剥離性、再塗布性等の向上に寄与する。更に燐化合物を含まず、ＰＲＴＲ法非適用化合物で人体及び地球環境への悪影響がなく環境に優しい化合物でもあり、水性フロアーポリッシュ用レベリング剤として極めて有用なものである。